(57)【要約】【課題】一般的に慣用される設備を用いて、例えばドアーアウターパネルといった張出部１３ａを部分的に有する自動車用アウターパネルにおいて問題となる面ひずみを、このアウターパネルの形状に影響されずに、安定的に抑制する。【解決手段】ブランク１６を、部分的に張出部１３ａを有するパネル１２に成形するためのプレス成形金型１４であって、張出部１３ａを形成するための突起部分１９とこの突起部分１９以外の他の部分とを備え、突起部分１９の表面に、ブランク１６と突起部分１９との摩擦係数を、ブランク１６と他の部分との摩擦係数よりも小さくするための薄膜を有するプレス成形金型１４を用い、プレス成形の際には、ブランク１６と突起部分１９との摩擦係数をブランク１６と突起部分以外の他の部分との摩擦係数よりも小さくする。【選択図】図４
2008229637.tif 000002
【特許請求の範囲】
【請求項１】
ブランクを、部分的に張出部を有するパネルに成形するためのプレス成形金型であって、前記張出部を形成するための突起部分と該突起部分以外の他の部分とを備え、前記突起部分の表面に形成された、前記ブランクと前記突起部分との摩擦係数を該ブランクと前記他の部分との摩擦係数よりも小さくするための薄膜を有することを特徴とするプレス成形金型。
【請求項２】
前記薄膜は油膜又は固体膜である請求項１に記載されたプレス成形金型。
【請求項３】
前記固体膜はダイヤモンドライクカーボンである請求項２に記載されたプレス成形金型。
【請求項４】
突起部分を備えるプレス成形金型により、ブランクを、部分的に張出部を有するパネルに成形するプレス成形方法であって、該プレス成形の際には、前記ブランクと前記突起部分との摩擦係数を前記ブランクと前記突起部分以外の他の部分との摩擦係数よりも小さくすることを特徴とするプレス成形方法。
【請求項５】
部分的に張出部を有するプレス成形品であって、該プレス成形品は請求項４に記載されたプレス成形方法により得られる面性状を備えることを特徴とするプレス成形品。
【発明の詳細な説明】
【技術分野】
【０００１】
本発明は、例えば自動車のドアーアウターパネルといった、プレス成形を行って部分的に張出部を有するパネルを製造した際に、この張出部の周囲に生じる面ひずみを抑制することができるプレス成形金型及びプレス成形方法と、プレス成形品とに関する。
【背景技術】
【０００２】
従来から、自動車のフード、フェンダー、ドアー、ルーフさらにはトランクリッドといったアウターパネルの素材として、薄肉の３４０ＭＰａ級の鋼板が用いられる。周知のように、これらアウターパネルは、平板のブランクにプレス成形することにより所望の形状を有するパネルとして成形される。
【０００３】
これらのアウターパネルには、エクステリアデザイン上の要請から、例えば、把手座やランプ座、ライセンス座（ナンバープレート座）さらには給油口座等といった、部品の装着部位が、部分的に所定の深さを有する張出部（凹み部やエンボス部等）として、設けられることが多い。
【０００４】
図１（ａ）は所定の深さを有する張出部である把手座２を設けられるドアーアウターパネル１の一例を示す説明図である。また、図１（ｂ）は所定深さを有する張出部であるラインセンス座４を設けられるバックドアーアウターパネル３の一例を示す説明図である。
【０００５】
これらの張出部２、４は、素材鋼板であるブランクを所望の全体形状にプレス成形するとともに部分的にさらにプレス成形してある程度の深さを有する張出部を設けることにより、形成される。このため、ブランクに部分的にプレス成形して張出部を形成すると、形成した張出部の周辺に面ひずみが発生する。面ひずみとは、平坦な部分に残存する微小なしわや面精度の不良であって、凹凸の落差が数１０〜数１００μｍのゆがみである。
【０００６】
図２は、ドアーアウターパネルに対するプレス成形の要領を示す説明図である。また、図３は、プレス成形中におけるドアーアウターパネルの把手座の変形状態を概念的に示す説明図である。
【０００７】
図２において、ホルダー５によりブランク６を保持するとともにクッションピン７を介してしわ押さえ面に荷重を付与することによりブランク６を拘束した状態で、ダイ８を矢印方向へ動作（下降）させることによって、ダイ８とパンチ９とによりブランク６を、略弓形の全体形状と、把手座となる張出部１０とを有するドアーアウターパネルがプレス成形により得られる。
【０００８】
図３に示すように、このプレス成形の際に、張出部１０へ向けて材料が流入するとともに、コーナー部１１へその周方向から材料が不均一に移動（流入）するため、コーナー部１１には周方向へ圧縮の応力が生じる。このため、コーナー部１１には面ひずみが発生する。
【０００９】
面ひずみの発生は、自動車車体を構成するパネルの平坦度等の形状精度を悪化させる。特に、フード、フェンダー、ドアー、ルーフさらにはトランクリッド等のアウターパネルに面ひずみが発生すると、自動車車体の外観品質が著しく損なわれる。
【００１０】
そこで、これまでにも、面ひずみの発生自体を抑制するためのプレス金型の形状変更や、プレス成形後塗装前における面ひずみの矯正作業が行われており、面ひずみ対策として多大な修正工数及びコストを要している。なお、面ひずみが極度に悪化したパネルは廃却処分せざるを得ない場合もある。
【００１１】
特許文献１には、長手方向へ複数のビードを有するル−フパネルにおけるビードの形状を部分的に変更すること、すなわち、最外側のビードの最外縁部の高さが他のビードよりも低くなるようにルーフパネルを成形することにより、特別な付加張力の調整を行うことなく肉余りを低減させ、これにより、ルーフパネルの面品質や張り剛性を確保するプレス成形方法及びプレス成形品に係る発明が開示される。
【００１２】
また、特許文献２には、例えばドアーアウターパネルにおける把手座の周辺における面ひずみを抑制するために、周縁にアール部を有する下型及び上型により、略矩形状板材のうち対向する二辺の端部をブランクホルダーにより押さえるとともに他の二辺の端部を押さえず、他の二辺の端部を下型のアール部よりも内方にかつトリムラインよりも外方に配置するプレス成形方法に係る発明が開示される。
【００１３】
さらに、特許文献３には、自動車用アルミニウム合金パネルのうちの張出部といった、プレス成形の際に面ひずみを発生し易い凹凸部分を選択し、この凹凸部分の部分的な仕上げ成形又は予備成形を電磁成形で行うことにより、凹凸部分の成形に伴う面ひずみの発生を抑制するパネル成形方法に係る発明が開示される。
【特許文献１】特開平１１−３１９９７４号公報
【特許文献２】特開平１１−５７８７７号公報
【特許文献３】特開２００４−２０９４８６号公報
【発明の開示】
【発明が解決しようとする課題】
【００１４】
特許文献１により開示された発明は、長手方向へ複数のビードを有するル−フパネルを対象とするので、通常このようなビードを有さないドアーアウターパネルの面ひずみを抑制することはできない。
【００１５】
また、特許文献２により開示された発明は、略矩形状板材の対向する二辺の端部をブランクホルダーにより押さえ、他の二辺の端部を押さえず、他の二辺の端部を下型のアール部よりも内方にかつトリムラインよりも外方に配置するので、エクステリアデザインに基づいて設定されるドアーアウターパネルの曲率の違いによって付与される面内への張力条件が変化する。このため、この発明により抑制可能な面ひずみもドアーアウターパネルの曲率によって変化すると考えられる。したがって、この発明では、自動車パネルの曲率によっては面ひずみの抑制効果がばらつき、面ひずみの発生を確実に抑制することができない。
【００１６】
さらに、特許文献３により開示された発明は、電磁成形を行うための特別な装置を設ける必要があり、その装置を導入するための設備コストが嵩んでしまう。
このように、特許文献１〜３により開示された従来の技術では、把手座を有するドアーアウターパネルといった、部分的に張出部を有する自動車車体用パネルにおいて問題となる面ひずみを、一般的に慣用される設備により、アウターパネルの形状に影響されることなく安定的に抑制して良好な面品質を有するアウターパネルを製造することは、困難であった。
【課題を解決するための手段】
【００１７】
本発明は、ブランクを、部分的に張出部を有するパネルに成形するためのプレス成形金型であって、張出部を形成するための突起部分とこの突起部分以外の他の部分とを備え、突起部分の表面に、ブランクと突起部分との摩擦係数をブランクと他の部分との摩擦係数よりも小さくするための薄膜を有することを特徴とするプレス成形金型である。
【００１８】
この本発明に係るプレス成形金型では、薄膜が油膜又は固体膜であることが望ましく、固体膜がダイヤモンドライクカーボンであることが望ましい。
別の観点からは、本発明は、突起部分を備えるプレス成形金型により、ブランクを、部分的に張出部を有するパネルに成形するプレス成形方法であって、このプレス成形の際には、ブランクと突起部分との摩擦係数をブランクと突起部分以外の他の部分との摩擦係数よりも小さくすることを特徴とするプレス成形方法である。
【００１９】
さらに別の観点からは、本発明は、部分的に張出部を有するプレス成形品であって、該プレス成形品は請求項４に記載されたプレス成形方法により得られる面性状を備えることを特徴とするプレス成形品である。
【発明の効果】
【００２０】
本発明に係るプレス成形金型、プレス成形方法ならびにプレス成形品によれば、一般的に慣用される設備を用いて最適な金型条件及び成形条件を設定すること、具体的には、面ひずみ発生の原因である把手座等の張出部を形成するための突起部分とブランクとの摺動抵抗を、この突起部分を除いた他の部分とブランクとの摺動抵抗よりも低下させることにより、張出部への材料の引き込みによる張力を低下して面ひずみの原因となる肉余りを軽減でき、これにより、例えばドアーアウターパネルといった張出部を部分的に有する自動車用アウターパネルにおいて問題となる面ひずみを、このアウターパネルの形状に影響されることなく、安定的に抑制して所定の面品質を有する自動車用アウターパネルを製造することができる。
【発明を実施するための最良の形態】
【００２１】
以下、本発明に係るプレス成形金型、プレス成形方法ならびにプレス成形品を実施するための最良の形態を、添付図面を参照しながら詳細に説明する。
はじめに、本発明の基本原理を簡単に説明する。面ひずみの発生原因は、
（ｉ）把手座等の張出部におけるコーナー部での材料の微小流入に伴う、円周方向圧縮応力による肉寄り、
（ｉｉ）曲げモーメントによる把手座の周囲の盛り上がり、及び
（ｉｉｉ）弾性回復による面ひずみの増大
にあると考えられる。
【００２２】
このため、把手座への材料の流入、すなわち、把手座のプレス成形によって発生する把手座側へ材料を引き込むための張力を、できるだけ低下させることにより、面ひずみの発生を抑制できる。
【００２３】
この張力を低下させるには、この把手座となる部分のブランクと接する金型の突起部分の摺動特性を改善すること、すなわち金型の突起部分の摩擦係数を、突起部分以外の他の部分の摩擦係数よりも低下させればよい。
【００２４】
金型の摩擦係数の低下は、金型の材質、金型の表面処理さらには油の塗布による手法がある。油の塗布が最も簡便であるが、油の塗布が後工程（例えば塗装工程）に悪影響するおそれがある場合には、突起部分を入れ子にして挿入させる、いわゆるインサートブロック形式のプレス成形金型を用い、金型の突起部分に対して材質ならびに金型表面処理を行えばよい。
【００２５】
本発明者らは、ブランク材にプレス成形を行って、自動車のドアーアウターパネルを模擬するとともに把手座である張出部１３ａを一般形状部１３ｂの中央に有する蒲鉾型モデルパネル１２を製造する試験を行った。
【００２６】
図４（ａ）は、蒲鉾型モデルパネル１２を示す平面図であり、図４（ｂ）及び図４（ｃ）は、いずれも、用いたプレス成形金型１４の形状を模式的に示す説明図であって、図４（ｂ）は図４（ａ）のＡ−Ａ’断面図、図４（ｃ）は図４（ａ）のＢ−Ｂ’断面図である。
【００２７】
なお、図４（ａ）、図４（ｂ）に示すように、車体の前後方向に相当する張出部１３ａに平行なＡ−Ａ’断面におけるパンチ１５の形状は直線形状であり、張出部１３ａに垂直なＢ−Ｂ’断面におけるパンチ１５の形状は曲率半径２０００ｍｍの曲線形状である。
【００２８】
このプレス成形金型１４を２５０トンの複動型油圧式プレス機（図示しない）に取付け、ブランク１６を、ダイ１７とホルダー１８とで保持して４０トンのしわ押さえ圧を作用させた後、速度１ｍｍ／ｓｅｃでパンチ１５を矢示方向へ作動させ、全体の成形深さが３５ｍｍであって、深さが５ｍｍである張出部１３ａ及び一般形状部１３ｂを有する蒲鉾型モデルパネル１２を成形した。
【００２９】
ブランク１６には、その表面全面に防錆油が塗布された、板厚が０．７０ｍｍであって６００ｍｍ角の正方形状の３４０ＭＰａ級焼付硬化型鋼板（ＢＨ鋼板）を用いた。
張出部１３ａの摺動性を変化させるために、機械仕上げ後のダイ１７における張出部１３ａを形成するための突起部分１９に工作油ＮＯ．６６０−１（日本工作油株式会社製）を塗布した条件と、機械仕上げのままで工作油Ｎｏ．６６０−１を塗布していない条件とにより、蒲鉾型モデルパネル１２をそれぞれ成形し、成形した蒲鉾型モデルパネル１２の表面を油砥石で研磨してから、面ひずみの発生状況を比較調査した。
【００３０】
その結果、工作油Ｎｏ．６６０−１を塗布した条件で成形した蒲鉾型モデルパネル１２は、工作油Ｎｏ．６６０−１を塗布しないで成形した蒲鉾型モデルパネル１２に比較して、砥石研磨による研磨痕が不明瞭であり、その範囲が小さくなることがわかった。すなわち、ダイ１７における、張出部１３ａを形成するための突起部分１９に工作油ＮＯ．６６０−１を塗布することにより面ひずみは軽減される。
【００３１】
図５は、張出部１３ａの周辺の変形状態を示す説明図であり、図５（ａ）は突起部分１９に工作油ＮＯ．６６０−１を塗布しないために突起部分１９とブランク１６との摺動抵抗が大きい場合を示し、図５（ｂ）は突起部分１９に工作油ＮＯ．６６０−１を塗布したためにこの摺動抵抗が小さい場合を示す。
【００３２】
図５（ａ）に示すように、突起部分１９に工作油ＮＯ．６６０−１を塗布しないと突起部分１９とブランク１６との摺動抵抗が大きく、張出部１３ａのプレス成形の際に一般形状部１３ｂの材料が張出部１３ａに引き込まれ、これにより、面ひずみが発生する。これに対し、図５（ｂ）に示すように、突起部分１９に工作油ＮＯ．６６０−１を塗布すると突起部分１９とブランク１６との摺動抵抗が小さくなり、張出部１３ａのプレス成形の際に一般形状部１３ｂの材料を張出部１３ａの側に引き込む張力が小さくなるため、張出部１３ａのコーナー部で生じる肉余りが小さくなり、面ひずみが小さくなるものと考えられる。
【００３３】
図６は、ダイ１７の突起部分１９又はダイ１７の突起部分１９を除いたその他の部分に相当する工具と、ブランク１６に相当する材料との間の摩擦係数を調査するための平板摺動試験の要領を模式的に示す説明図である。
【００３４】
同図に示すように、荷重Ｎで工具（ＳＫＤ１１）２０を材料２１、２１で挟んだ後、工具２０を速度１０００ｍｍ／ｍｉｎで引抜距離５０ｍｍまで引き抜き、この引抜きの際の荷重Ｆを連続的に測定し、荷重Ｎと荷重Ｆとから摩擦係数μを（Ｆ／２Ｎ）として求めた。
【００３５】
一方、材料２１として、防錆油を脱脂した３４０ＭＰａ級焼付硬化型鋼板（鋼板Ａ）と、この鋼板Ａの表面に工作油Ｎｏ．６６０−１を塗布した鋼板（鋼板Ｂ）とを用いた。
さらに、工具２０としては、機械仕上げのままで表面未処理の工具Ａと、機械仕上げした表面に固体皮膜であるダイヤモンドライクカーボン（ＤＬＣ）の薄膜を形成した工具Ｂとを用いた。
【００３６】
最初に、鋼板Ａと工具Ａとを用いた試験（ケース１）を行い、次いで鋼板Ａと工具Ｂとを用いた試験（ケース２）を行い、最後に鋼板Ｂと工具Ｂを用いた試験（ケース３）を行い、それぞれのケース１〜３における鋼板−工具の摩擦係数を調べた。その結果、ケース１、２、３における摩擦係数は、それぞれ、０．２５、０．１３、０．０８であった。
【００３７】
このように、ブランク１６と突起部分１９との摩擦係数を、ブランク１６と他の部分との摩擦係数よりも小さくすることは何ら問題なく、このように摩擦係数を制御した状態でブランク１６にプレス成形を行うことにより張出部１３ａに生じる面ひずみを抑制することができる。
【００３８】
すなわち、本発明は、ブランクを、部分的に張出部を有するパネルに成形するためのプレス成形金型であって、このプレス成形金型が、張出部を形成するための突起部分とこの突起部分以外の他の部分とを備え、突起部分の表面に、ブランクと突起部分との摩擦係数をブランクと他の部分との摩擦係数よりも小さくするための薄膜を有するプレス成形金型である。
【００３９】
別の観点からは、本発明は、突起部分を備えるプレス成形金型により、ブランクを、部分的に張出部を有するパネルに成形するプレス成形方法であって、このプレス成形の際には、ブランクと突起部分との摩擦係数をブランクと突起部分以外の他の部分との摩擦係数よりも小さくするプレス成形方法である。
【００４０】
これらの本発明では、薄膜が油膜または固体膜であることが望ましい。例えば、油膜としては工作油Ｎｏ．６６０−１によるものを例示することができ、また固体膜としては、ダイヤモンドライクカーボン（ＤＬＣ）、酸化チタン、チタンカーバイトさらには窒化チタンアルミニウムによるものを例示することができる。
【００４１】
図７は、薄膜として油膜を形成する場合の形成方法を模式的に示す説明図である。
同図に示すように、ダイ１７の内部に油吐出途２２を設け、この油吐出途２２から工作油を、突起部分１９の外面やブランク１６における張出部１３ａの形成予定部分に供給することにより、張出部１３ａの形成予定部分に油膜を形成することができる。このように、薄膜は突起部分１９の外面だけではなく、ブランク１６における張出部１３ａの形成予定部分に油膜として形成するようにしてもよい。
【００４２】
また、上述した各種の固体膜を形成するには、張出部１３ａに対応する突起部分１９を入れ子とした金型（インサートブロック）を用い、この突起部分１９となる入れ子の外面に真空蒸着、スパッタリングさらにはイオンプレーティング等の適当な表面処理を施すこととすればよい。
【００４３】
このように、本実施の形態によれば、一般的に慣用される設備を用いて、面ひずみ発生の原因である把手座等の張出部１３を形成するための突起部分１９とブランク１６との摺動抵抗を、この突起部分１９を除いた他の部分とブランク１９との摺動抵抗よりも低下させることにより、張出部１３ａへの材料の引き込みによる張力を低下して面ひずみの原因となる肉余りを軽減し、これにより、例えばドアーアウターパネルといった張出部１３ａを部分的に有する自動車用アウターパネルにおいて問題となる面ひずみを、このアウターパネルの形状に影響されずに、安定的に抑制して所定の面品質を有する自動車用アウターパネルを製造することができる。
【実施例】
【００４４】
さらに、本発明を、実施例を参照しながら具体的に説明する。
本発明者らは、図４に示すように、板厚が０．７０ｍｍで６００ｍｍ角の正方形状である、３４０ＭＰａ級焼付硬化型鋼板（ＢＨ鋼板）からなるブランク１６を素材とし、全体の成形深さが３５ｍｍ、把手座の深さが５ｍｍである蒲鉾型モデルパネルにプレス成形する試験を行った。
【００４５】
プレス成形金型としては、パンチ１５全体の中でブランク１６の把手座となる張出部１３ａの摺動特性を意図的に低下させるため、把手座１３ａを成形する突起部分１９の外面のみにプラズマを利用した気相合成法でＤＬＣの薄膜を形成した本発明に係るプレス成形金型と、このＤＬＣの薄膜を形成しない機械仕上げのままの比較例のプレス成形金型とを用いた。
【００４６】
しわ押さえ圧２５トン、及び１００トンの条件で蒲鉾型モデルパネルに成形し、この蒲鉾型モデルパネルに発生した面ひずみを定量評価した。面ひずみの定量評価は、張出部１３ａの下１５ｍｍの位置を、張出部１３ａに平行な方向へゲージ長５０ｍｍの３点ゲージで測定し、本発明に係るプレス成形金型を用いてプレス成形した蒲鉾型モデルパネルの曲率変化と、比較例のプレス成形金型を用いてプレス成形した蒲鉾型モデルパネルの曲率変化とを比較した。
【００４７】
図８は、しわ押さえ圧が２５トンの場合について、曲率(１/ρ)の変化量(δ)（曲率の極大値−曲率の極小値）の平均値を比較して示すグラフである。なお、表面の曲率を測定することにより表面の凹凸状態が把握され、面ひずみは曲率の変化量で評価でき、曲率の変化量が小さいほど面ひずみが良好であることが知られている。
【００４８】
図８に示すように、しわ押さえ圧２５トンにおいて突起部分１９にＤＬＣ処理を行って薄膜を形成したプレス成形金型を用いてプレス成形された蒲鉾型モデルパネルは、ＤＬＣ処理を行わなかった比較例のプレス成形金型を用いてプレス成形された蒲鉾型モデルパネルに比較して、曲率変化が小さく、面ひずみが小さく良好な面品質を得られたことがわかる。
【００４９】
さらに、しわ押さえ圧が１００トンの場合にも、本発明例のプレス成形金型を用いてプレス成形されたモデルパネルは、比較例のプレス成形金型を用いてプレス成形されたモデルパネルに比較して、曲率変化が小さく、面ひずみが小さく良好な面品質が得られた。
【図面の簡単な説明】
【００５０】
【図１】図１（ａ）は所定の深さを有する張出部である把手座を設けられるドアーアウターパネルの一例を示す説明図であり、図１（ｂ）は所定深さを有する張出部であるラインセンス座を設けられるバックドアーアウターパネルの一例を示す説明図である。
【図２】ドアーアウターパネルに対するプレス成形の要領を示す説明図である。
【図３】プレス成形中におけるドアーアウターパネルの把手座の変形状態を概念的に示す説明図である。
【図４】図４（ａ）は、蒲鉾型モデルパネルを示す平面図であり、図４（ｂ）及び図４（ｃ）は、いずれも、用いたプレス成形金型の形状を模式的に示す説明図であって、図４（ｂ）は図４（ａ）のＡ−Ａ’断面図、図４（ｃ）は図４（ａ）のＢ−Ｂ’断面図である。
【図５】張出部の周辺の変形状態を示す説明図であり、図５（ａ）は突起部分に工作油を塗布しないために突起部分とブランクとの摺動抵抗が大きい場合を示し、図５（ｂ）は突起部分に工作油を塗布したためにこの摺動抵抗が小さい場合を示す。
【図６】ダイの突起部分又はダイの突起部分を除いたその他の部分に相当する工具と、ブランクに相当する材料との間の摩擦係数を調査するための平板摺動試験の要領を模式的に示す説明図である。
【図７】薄膜として油膜を形成する場合の形成方法を模式的に示す説明図である。
【図８】曲率の変化量（曲率の極大値−曲率の極小値）の平均値を比較して示すグラフである。
【符号の説明】
【００５１】
１  ドアーアウターパネル
２  把手座（張出部）
３  バックドアーアウターパネル
４  ラインセンス座（張出部）
５  ホルダー
６  ブランク
７  クッションピン
８  ダイ
９  パンチ
１０  張出部
１１  コーナー部
１２  蒲鉾型モデルパネル
１３ａ  把手座（張出部）
１３ｂ  一般形状部
１４  プレス成形金型
１５  パンチ
１６  ブランク
１７  ダイ
１８  ホルダー
１９  突起部分
２０  工具
２１  材料
２２  油吐出途
【図１】
2008229637.tif 000003
【図２】
2008229637.tif 000004
【図３】
2008229637.tif 000005
【図４】
2008229637.tif 000006
【図５】
2008229637.tif 000007
【図６】
2008229637.tif 000008
【図７】
2008229637.tif 000009
【図８】
2008229637.tif 000010